(57)【特許請求の範囲】
【請求項１】
各々が化学式Ｈ2Ｎ−Ｑ−ＣＯＯＲ2である２種の異なったポリ（アミノ酸）から成り、式中、Ｑは１から３種のアミノ酸から生成した二価のポリペプチド残基であり、Ｒ2はＨ、金属陽イオンまたはアンモニウムであり、ここでＱのアミノ酸成分は、式ａＸ＋ｂＹ＋ｃＺにより表され、ここでａ、ｂおよびｃはアミノ酸Ｘ、ＹおよびＺの各モル分率を表し、ａ＝０から１、ｂ＝０から１、ｃ＜１であって、ａ＋ｂ＋ｃ＝１．０であり、Ｘはグルタメート、アスパラギン、アスパルテートおよびグルタミンから選ばれ、Ｙはリシンおよびアルギニンから選ばれ、Ｚはシステイン、メチオニン、セリン、トレオニン、グリシン、アラニン、バリン、ロイシンおよびイソロイシンから選ばれたアミノ酸であり、前記２種の異なったポリ（アミノ酸）は、ａ、ｂ、ｃ、Ｘ、ＹおよびＺのいずれか１以上が異なる、６００から１５０，０００Ｐａの接着性を示す感圧接着組成物。
【請求項２】
前記組成物が４℃から６０℃で成形可能であることを特徴とする請求の範囲１に記載の組成物。
【請求項３】
グルタメート、アスパルテート、リシン、ヒスチジンおよびアルギニンを含む群から選ばれたモノマーを更に配合したことを特徴とする請求の範囲１に記載の組成物。
【請求項４】
前記ポリペプチドが生理学的ｐＨで負電荷を有し、２以上の正電荷を有するアミノ酸モノマーを更に配合することを特徴とする請求の範囲１に記載の組成物。
【請求項５】
前記モノマーがリシン、アルギニンまたはヒスチジンを含む群から選ばれることを特徴とする請求の範囲４に記載の組成物。
【請求項６】
前記ポリペプチドが生理学的ｐＨで正電荷を有し、２以上の負電荷を有するアミノ酸モノマーを更に配合することを特徴とする請求の範囲１に記載の組成物。
【請求項７】
前記モノマーがアスパルテートまたはグルタメートを含む群から選ばれることを特徴とする請求の範囲６に記載の組成物。
【請求項８】
生理活性剤を更に配合したことを特徴とする請求の範囲１に記載の組成物。
【請求項９】
（１）化学式Ｈ2Ｎ−Ｑ−ＣＯＯＲ2のポリ（アミノ酸）であって、式中、Ｑは１から３種のアミノ酸から生成した二価のポリペプチド残基であり、Ｒ2はＨ、金属陽イオンまたはアンモニウムであり、ここでＱのアミノ酸成分は、式ａＸ＋ｂＹ＋ｃＺにより表され、ここでａ、ｂおよびｃはアミノ酸Ｘ、ＹおよびＺの各モル分率を表し、ａ＝０から１、ｂ＝０から１、ｃ＜１であって、ａ＋ｂ＋ｃ＝１．０であり、
（ａ）ここでＸはグルタメート、アスパラギン、アスパルテートおよびグルタミンから選ばれ、
（ｂ）Ｙはリシンおよびアルギニンから選ばれ、
（ｃ）Ｚはシステイン、メチオニン、セリン、トレオニン、グリシン、アラニン、バリン、ロイシンおよびイソロイシンから選ばれたアミノ酸である構成のポリ（アミノ酸）と、
（２）グルタメート、アスパラギン、アスパルテート、グルタミン、リシン、アルギニンおよびヒスチジンを含む群から選ばれたモノマーとから成る感圧接着組成物であって、
（３）６００から１５０，０００Ｐａの接着性を示す感圧接着組成物。
【請求項１０】
前記ポリペプチドが生理学的ｐＨで正電荷を有すると共に、前記モノマーがアスパルテートおよびグルタメートを含む群から選ばれることを特徴とする請求の範囲９に記載の組成物。
【請求項１１】
前記ポリペプチドが生理学的ｐＨで負電荷を有すると共に、前記モノマーがリシン、アルギニンおよびヒスチジンを含む群から選ばれることを特徴とする請求の範囲９に記載の組成物。
【発明の詳細な説明】
発明の分野
本発明は、生分解性高分子接着剤および生物学的組織の修復方法に関する。更に詳しくは、本発明は、身体内の軟骨等の生物学的組織に接着すると共に、生物学的組織の修復を実現する生分解性ポリペプチドに関する。
発明の背景及び概要
創傷、手術等により生じた大型骨および結合組織の欠陥の迅速且つ適切な補修の実現は、整形外科分野の長年にわたる目標であった。この修復を実現する１つのアプローチは、骨欠陥に様々な物質を移植することであった。この物質は、最終的には分解するか、または治癒した組織と一体部分となる。例えば骨欠陥に充填するために、コラーゲン、燐酸３カルシウム等の生体内吸収性材料および石膏を身体に導入することは公知である。例えば、米国特許第４，３４７，２３４号を参照。
組織強化組成物もまた、結合組織修復のために身体に移植されてきた。例えば、米国特許第４，５９５，７１３号を参照。これらの組成物には、組織再生を必要とする空隙を埋めることを目指す軟質または成形性のある高分子材料が含まれる。これらの高分子材料は、最終的には硬質または軟質の再生組織により置換えられる。結合組織は軟質且つ湿性であることが多いので、強化組成物を組織に接着するのが難しい場合がある。
研究者達は、組織接着、止血、および生理活性化合物または細胞の送達のために「フィブリン・グルー」の利用を試みてきた。フィブリノーゲン濃縮物は、（通常異種源からの）トロンビンと混合すると、架橋フィブリン・ゲルを生成する。しかし、フィブリン・グルーの広範な利用は幾つかの要因により妨げられてきた。第一に、フィブリノーゲンの濃度および純度が患者ごとに甚だしく変わり、しかもプールされたドナーのロット間でさえ変ることである。フィブリノーゲンの保存安定性も変りやすい。重要なことは、フィブリン・グルーが多くの魅力的な用途に対して余りにも弱い接着剤であることである。損傷部位の補修を実現すると共に、自然に存在する代謝物である非毒性残留物に生体内で分解する、骨または結合組織に接着する、また成形性のある感圧接着組成物が要求されている。
従って、生物学的表面に接着する感圧接着組成物を提供するのが本発明の目的である。
身体内の湿性結合組織に接着する感圧接着組成物を提供するのが本発明の更なる目的である。
本発明のなお別の目的は、接着性を示すと共に、身体内の湿性結合組織に接着する生分解性ポリペプチドを提供することである。
本発明の更に別の目的は、損傷結合組織を修復する方法を提供することである。
本発明により、少なくとも２種の異なったポリ（アミノ酸）を含む感圧接着組成物が提供される。各ポリ（アミノ酸）は、化学式がＨ2Ｎ−Ｑ−ＣＯＯＲ2であり、ここでＱは１から３種のアミノ酸から生成した二価のポリペプチド残基であり、Ｒ2はＨ、金属陽イオンまたはアンモニウムである。Ｑのアミノ酸成分は、式ａＸ＋ｂＹ＋ｃＺにより表され、ここでａ、ｂおよびｃはアミノ酸Ｘ、ＹおよびＺの各モル分率を表し、ａ＝０から１、ｂ＝０から１、ｃ＜１であって、ａ＋ｂ＋ｃ＝１．０である。更に、Ｘはグルタメート、アスパラギン、アスパルテートおよびグルタミンから選ばれる。Ｙはリシンおよびアルギニンから選ばれる。Ｚはシステイン、メチオニン、セリン、トレオニン、グリシン、アラニン、バリン、ロイシンおよびイソロイシンから選ばれたアミノ酸である。
変形例の実施形態において、二価または多価のモノマーおよび化学式がＨ2Ｎ−Ｑ−ＣＯＯＲ2のポリ（アミノ酸）を含む感圧接着組成物が提供される。ここでＱは１から３種のアミノ酸から生成した二価のポリペプチド残基であり、Ｒ2はＨ、金属陽イオンまたはアンモニウムである。Ｑのアミノ酸成分は、式ａＸ＋ｂＹ＋ｃＺにより表され、ここでａ、ｂおよびｃはアミノ酸Ｘ、ＹおよびＺの各モル分率を表し、ａ＝０から１、ｂ＝０から１、ｃ＜１であって、ａ＋ｂ＋ｃ＝１．０である。更に、Ｘはグルタメート、アスパラギン、アスパルテートおよびグルタミンから選ばれる。Ｙはリシンおよびアルギニンから選ばれる。Ｚはシステイン、メチオニン、セリン、トレオニン、グリシン、アラニン、バリン、ロイシンおよびイソロイシンから選ばれたアミノ酸である。感圧接着組成物のモノマー成分は、グルタメート、アスパラギン、アスパルテート、グルタミン、リシン、アルギニンおよびヒスチジンから選ばれる。
損傷結合組織を修復する方法も本発明により提供される。この方法は、２種以上の異なったポリ（アミノ酸）を含む感圧接着組成物を選択するステップを含む。各ポリ（アミノ酸）は、化学式がＨ2Ｎ−Ｑ−ＣＯＯＲ2であり、ここでＱは１から３種のアミノ酸から生成した二価のポリペプチド残基であり、Ｒ2はＨ、金属陽イオンまたはアンモニウムである。Ｑのアミノ酸成分は、式ａＸ＋ｂＹ＋ｃＺ；ａ＝０から１、ｂ＝０から１、ｃ＜１；ａ＋ｂ＋ｃ＝１．０で表される。更に、Ｘはグルタメート、アスパラギン、アスパルテートおよびグルタミンから選ばれる。Ｙはリシンおよびアルギニンから選ばれる。Ｚはシステイン、メチオニン、セリン、トレオニン、グリシン、アラニン、バリン、ロイシンおよびイソロイシンから選ばれたアミノ酸である。感圧接着組成物は、その後、接着性組織修復インプラントに成形され、結合組織に圧接されて、組織修復インプラントは組織に接着する。
変形例の実施形態において、損傷結合組織を補修する方法が提供される。この方法は、二価または多価のモノマーおよび化学式がＨ2Ｎ−Ｑ−ＣＯＯＲ2のポリ（アミノ酸）を含む感圧接着組成物を選択するステップを含む。ここでＱは１から３種のアミノ酸から生成した二価のポリペプチド残基であり、Ｒ2はＨ、金属陽イオンまたはアンモニウムである。Ｑのアミノ酸成分は、式ａＸ＋ｂＹ＋ｃＺにより表され、ここでａ、ｂおよびｃはアミノ酸Ｘ、ＹおよびＺの各モル分率を表し、ａ＝０から１、ｂ＝０から１、ｃ＜１であって、ａ＋ｂ＋ｃ＝１．０である。Ｘはグルタメート、アスパラギン、アスパルテートおよびグルタミンから選ばれる。Ｙはリシンおよびアルギニンから選ばれる。Ｚはシステイン、メチオニン、セリン、トレオニン、グリシン、アラニン、バリン、ロイシンおよびイソロイシンから選ばれたアミノ酸である。モノマーは、グルタメート、アスパラギン、アスパルテート、グルタミン、リシン、アルギニンおよびヒスチジンから選ばれる。感圧接着組成物は、その後、接着性組織修復インプラントに成形され、結合組織に圧接されて、組織修復インプラントは組織に接着する。
更に別の実施形態において、損傷結合組織を修復する方法が本発明により提供される。この方法は、化学式がＨ2Ｎ−Ｑ−ＣＯＯＲ2の擬似ポリ（アミノ酸）またはポリ（アミノ酸）を含む感圧接着組成物を選択するステップを含む。ここでＱは１から３種のアミノ酸から生成した二価のポリペプチド残基であり、Ｒ2はＨ、金属陽イオンまたはアンモニウムである。Ｑのアミノ酸成分は、式ａＸ＋ｂＹ＋ｃＺにより表され、ここでａ、ｂおよびｃはアミノ酸Ｘ、ＹおよびＺの各モル分率を表し、ａ＝０から１、ｂ＝０から１、ｃ＜１であって、ａ＋ｂ＋ｃ＝１．０である。更に、Ｘはグルタメート、アスパラギン、アスパルテートおよびグルタミンから選ばれる。ただし、Ｘがアスパルテートのみの場合、ｂ＞０である。Ｙはリシンおよびアルギニンから選ばれる。Ｚはシステイン、メチオニン、セリン、トレオニン、グリシン、アラニン、バリン、ロイシンおよびイソロイシンから選ばれたアミノ酸である。
本発明の追加の目的、特徴および利点は、以下の詳細な説明およびここに示されている本発明を実施するための最良の形態を例示する好ましい実施態様を考慮すれば、当業者には明らかになるであろう。
実施態様
特定のポリ（アミノ酸）が軟骨の様な軟結合組織および骨の様な硬結合組織に対して接着特性を示すことが見出されてきた。これらのポリ（アミノ酸）は、こうした結合組織に接着可能且つこうした結合組織の修復実現可能な感圧接着組成物（以後「ＰＳＡ」という）を形成するのに用いることができる。接着特性を示すポリ（アミノ酸）は、約５００から約５００，０００、好ましくは約１０，０００から約８０，０００、最も好ましくは約１５，０００から約５０，０００の重量平均分子量を有する。明細書および請求の範囲において用いるポリ（アミノ酸）という用語は、（１）化学式がＨ2Ｎ−Ｑ−ＣＯＯＲ2であって、ここでＱは二価のポリペプチド残基であり、Ｒ2はＨ、金属陽イオンまたはアンモニウムである古典的ポリ（アミノ酸）および（２）明細書において更に詳しく後述する擬似ポリ（アミノ酸）を含むものである。
本発明によるＰＳＡは、結合組織上での接着性を示す。１つの実施形態において、ＰＳＡは、２種以上の異なったポリ（アミノ酸）を含み、各々は化学式がＨ2Ｎ−Ｑ−ＣＯＯＲ2であって、ここでＱは１から３種のアミノ酸から生成した二価のポリペプチド残基である。Ｑのアミノ酸成分は、式ａＸ＋ｂＹ＋ｃＺにより表され、ここでａ、ｂおよびｃはアミノ酸Ｘ、ＹおよびＺの各モル分率を表し、ａ＝０から１、ｂ＝０から１、ｃ＜１であって、ａ＋ｂ＋ｃ＝１．０である。
変形例において、ＰＳＡは二価または多価のモノマーおよび化学式がＨ2Ｎ−Ｑ−ＣＯＯＲ2のポリ（アミノ酸）を含み、ここでＱは１から３種のアミノ酸から生成した二価のポリペプチド残基である。Ｑのアミノ酸成分は、式ａＸ＋ｂＹ＋ｃＺにより表され、ここでａ、ｂおよびｃはアミノ酸Ｘ、ＹおよびＺの各モル分率を表し、ａ＝０から１、ｂ＝０から１、ｃ＜１であって、ａ＋ｂ＋ｃ＝１．０である。
本発明の各々の実施形態において、Ｘはグルタメート、アスパラギン、アスパルテートおよびグルタミンから選ばれる。Ｙはリシンおよびアルギニンから選ばれる。Ｚはシステイン、メチオニン、セリン、トレオニン、グリシン、アラニン、バリン、ロイシンまたはイソロイシンから選ばれたアミノ酸である。しかし、アミノ酸は、組成物中に特定の二価または多価のモノマー（以後論じる）が存在する場合にＹから選択する必要はない。多様な比率の多様なポリペプチドを本発明により用いてもよい。本発明で用いるのに適したポリペプチドは、ミズーリ州、セントルイスに所在するシグマ・ケミカル・カンパニー社（Ｓｉｇｍａ Ｃｈｅｍｉｃａｌ Ｃｏｍｐａｎｙ，Ｉｎｃ．）から商業的に入手できる。
特に、特定のいずれのポリペプチドにおいても、ａはｂが０より大であれば０に等しくてもよい、ｂはａが０より大であれば０に等しくてもよい、ｃは０に等しくてもよい、ａはｂより大きくてもよい、ａはｃより大きくてもよい、ｂはａより大きくてもよい、ｂはｃより大きくてもよい、ｃはａより大きくてもよい、ｃはｂより大きくてもよい、ａはｃと等しくてもよい、ｂはｃと等しくてもよい、またはａはｃが１に等しくないかぎりｂに等しいようにアミノ酸が調整されることは言うまでもない。
特定の二価または多価のモノマーを本発明において用いてもよい。リシン、アルギニンまたはヒスチジンの様な生理学的ｐＨで２以上の正電荷を有するアミノ酸は、生理学的ｐＨで負電荷を有するポリ（アミノ酸）との錯体を生成させる。同様に、アスパルテートまたはグルタメートの様な２以上の負電荷を有するアミノ酸を用いて、正電荷を有するポリ（アミノ酸）との錯体を生成させる。しかし、その他の生体親和性の多価分子を用いて、本発明による接着性錯体を生成させてもよいことは言うまでもない。
選ばれたアミノ酸群は、本発明の方法においてホモポリマーとしての使用から特に除かれる。例えば、脂肪族側鎖を有するアミノ酸は、生物学的表面と受入れ難いほど小さい相互作用を示すことが見出されてきた。しかし、混合ポリマー中のシステイン、メチオニン、セリン、トレオニンと共に、それらを連鎖延長剤または変調成分とみなし得ることは言うまでもない。芳香族側鎖を有するアミノ酸は、身体内で拡散速度が小さいことが見出されているので、本発明から特に除かれる。更に、ヒスチジンはアミノ側鎖を有するけれども、このアミノ酸は本発明のポリペプチドから除かれる。ヒスチジンは生物学的表面と限られた相互作用しかないが、モノマーとしてポリ（アミノ酸）とキレート化するために用いてもよい。
擬似ポリ（アミノ酸）は、本発明のＰＳＡを処方する際に用いてもよい。擬似ポリ（アミノ酸）は、ジペプチドモノマーが通常のペプチド結合以外の結合で共有結合されるので、前記したポリ（アミノ酸）と異なる。本発明による使用に適する擬似ポリ（アミノ酸）は、必要な接着特性を有するもので、例えば、コーン（ｋｏｈｎ，Ｊ．）とランガー（Ｌａｎｇｅｒ，Ｒ．）の共著「Polymerization Reactions involving the Side Chains of α-L-Amino Acids, J. Amer. Chem. Soc.,109, 917（1987）」およびプラプラ（Ｐｕｌａｐｕｒａ，Ｓ．）とコーン（ｋｏｈｎ，Ｊ．）の共著「Biomaterials Based on“Pseudo”-Poly（Amino Acids）: A Study of Tyrosine Derived Polyiminocarbonates, J. Polymer Preprints, 31, 23（1990）」に記載された化学作用を用いて調製され、これらの各文献は本願に引用して援用する。擬似ポリ（アミノ酸）は、本発明による接着配合物内で単独でまたは古典的ポリ（アミノ酸）と擬似ポリ（アミノ酸）との混合物との併用で用いることができる。
適切なポリ（アミノ酸）は、一方で乾燥（ガラス）基板および他方で湿性組織を模したガラス上の水膨潤ポリ（２−ヒドロキシエチルメタクリレート）（以後、「ｐＨＥＭＡ」という）の様な異なった基板上で接着特性を示す。ポリ（アミノ酸）は、約１，０００Ｐａから約１５０，０００Ｐａ、更に好ましくは約１０，０００Ｐａから約４０，０００Ｐａ、最も好ましくは約１２，０００Ｐａから約１６，０００Ｐａの最大応力（ガラス基板上）に耐える。ポリ（アミノ酸）は、約６００Ｐａから約９０，０００Ｐａ、更に好ましくは約２，５００Ｐａから約４０，０００Ｐａ、最も好ましくは約５，５００Ｐａから約８，５００Ｐａの最大応力（ｐＨＥＭＡ基板上）に耐える。
更に、ＰＳＡは約６０℃以下の温度において手で成形可能である。好ましくは、ＰＳＡは、約４℃から約６０℃、更に好ましくは約１５℃から約５０℃、最も好ましくは約２０℃から３０℃で成形可能である。選択した温度におけるＰＳＡの成形性の程度は、選択したポリ（アミノ酸）の特性およびその分子量に応じて決まる。本発明のＰＳＡは、身体内に移植された後、成形可能なまま維持される。更に、ＰＳＡのポリ（アミノ酸）成分は、自然に存在する代謝物である非毒性残留物に生体内で分解する。ＰＳＡの分解速度は、選択したポリ（アミノ酸）およびインプラント部位に応じて大幅に異なる。ＰＳＡは、約２時間から、１年を優に超える期間内で生体内において分解する。
ＰＳＡ組成物は、軟結合組織の修復用の移植片として用いたり、または軟組織部位内に所在する他の物質に接着するのに用いたりすることができる。ＰＳＡは、主としてポリ（アミノ酸）から形成される。しかし、様々な他の化合物を本発明のＰＳＡ組成物に配合して、組成物の機械的特性を制御することもできる。
本発明によるＰＳＡが骨の修復に適することは言うまでもない。骨の移植片組成物として用いる場合、ＰＳＡは、約１０から約１００重量％のポリ（アミノ酸）、更に好ましくは約３０から約７０重量％のポリ（アミノ酸）、最も好ましくは、約５０から約６５重量％のポリ（アミノ酸）を含む。骨の移植片組成物として用いる場合、ＰＳＡは充填剤を含む。
充填剤は、微粒子状、繊維状、有機物、無機物または有機物と無機物との混合物であってもよい。適切な充填剤には、自原性の骨片、燐酸３カルシウム（「ＴＣＰ」）、ヒドロキシルアパタイト（「ＨＡ」）、米国特許第４，９０２，５０８号および４，９５６，１７８号に記載された粉状／乾燥小腸粘膜下組織、バイオグラス粒状体、合成ポリマー、ＣａＣＯ3、ＣａＣＯ4またはコラーゲンが挙げられる。好ましくは、充填剤は微粒子状であり、約５０μｍから約２０００μｍ、更に好ましくは約７５μｍから約７００μｍ、最も好ましくは約１００μｍから約５００μｍの平均粒子サイズを有する。本発明のＰＳＡは、好ましくは約０から約９０重量％、更に好ましくは約３０から約７０重量％、最も好ましくは約３５から約５０重量％の充填剤を含む。
本発明のＰＳＡ組成物には、生理活性剤の様な任意の成分を配合してもよい。適切な生理活性剤は、例えば、全血、赤血球濃厚液パック、血小板、血漿、（新鮮または新鮮冷凍血漿）、血清、皮膚、骨、軟骨、腱、微生物、合成蛋白等から抽出してもよい。適切な蛋白は、ケラチン、コラーゲン、アルブミン、グロブリン、ホルモンまたは酵素等の蛋白の多様な種類のいずれの１つでもよい。この物質は、単純ペプチド、単純蛋白、または、糖蛋白、ムコ蛋白、リポ蛋白、ヘム蛋白または核蛋白の様な複合蛋白であってもよい。重要な要素は、生物学的材料がその生物学的機能にとって重要な物理化学的特性を有することである。
本発明において用いるのに好ましい生理活性剤は、成長因子、成長因子保有蛋白または細胞である。適切な成長因子の例には、繊維芽細胞成長因子、形質転換成長因子（例えば、ＴＦＧ−β1）、骨形態発生蛋白、上皮細胞成長因子または血小板由来成長因子が挙げられる。
成長因子保有蛋白の例には、インスリン様成長因子保有蛋白（ＩＧＦＢＰ’ｓ）があり、それにはＩＧＦＢＰ’ｓ３および５の様なものが含まれる。適切な細胞の例には、骨髄細胞および間葉幹細胞が挙げられる。生理活性剤はまた、骨欠陥部位への移植後に骨の発生を刺激または加速する骨形成剤であってもよい。骨形成剤の例には、脱塩骨粉、小分けされた（morselized）海綿骨、吸引された（aspirated）骨髄、骨または軟骨形成細胞またはその前駆物質およびその他の骨源が挙げられる。
生理活性剤はまた、抗菌物質であってもよい。有用な抗菌物質の例には、ゲンタマイシンおよびバンコマイシンが挙げられる。
ＰＳＡ組成物には、外来性蛋白を配合してもよい。これらの外来性蛋白には、例えば、ゼラチンおよびウシ血清アルブミンが挙げられる。更に、酸化防止剤を本発明のＰＳＡに配合してもよい。使用に適する酸化防止剤には、トコフェロール、クエン酸、ブチルヒドロキシアニソール、ブチルヒドロキシトルエン、第三ブチルヒドロキノン、没食子酸プロピル、アスコルビン酸塩、および食品医薬品局により「一般に安全と認められる」その他の酸化防止剤が挙げられる。
こうして、ＰＳＡは、ポリ（アミノ酸）を１種以上の生理活性剤および、例えば、滅菌中に生理活性およびポリマー機能性の維持を最適にする添加剤の様な任意の他の添加物と混合し、手術に使用するためのインプラント配合物を滅菌および包装することにより調整できる。滅菌は、約１から約３メガラドのガンマ線照射または電子線照射での照射により達成できる。生理活性剤が生理活性蛋白またはペプチドである場合、生理活性は、例えば、アルブミンまたはゼラチンの様な外来性蛋白および、例えば、没食子酸プロピル、３−ｔ−ブチル−４−ヒドロキシアニソール（ＢＨＡ）またはアスコルビン酸の様なフリーラジカル捕捉剤（酸化防止剤）を配合物中に配合することにより滅菌中に最適化することができる。その量は、生理活性ペプチドの照射による劣化を遅延させるのに有効な量である。滅菌は好ましくは、例えば、−７０℃のような低温で行う。充填剤を生理活性ペプチドまたは蛋白を配合した組成物中で使用する場合、生理活性化合物および、アルブミンまたはゼラチンの様な外来性蛋白の混合物を形成し、充填剤をポリ（アミノ酸）に混合する前に当該の配合物で充填剤を被覆するのが有利である。
本発明の方法の使用において、外科医またはその他の看護人は、充填すべき空洞／空隙のサイズまたは修復部位の寸法を決める。その後、ＰＳＡを化学式Ｈ2Ｎ−Ｑ−ＣＯＯＲ2で表される前記のポリ（アミノ酸）の１種から選択する。ここでＱは１から３種のアミノ酸から生成した二価のポリペプチド残基であり、Ｒ2はＨ、金属陽イオンまたはアンモニウムである。Ｑのアミノ酸成分は、式ａＸ＋ｂＹ＋ｃＺにより表され、ここでａ、ｂおよびｃはアミノ酸Ｘ、ＹおよびＺの各モル分率を表し、更にａ＋ｂ＞０でｃ＜１であって、ａ＋ｂ＋ｃ＝１である。アミノ酸Ｘ、ＹおよびＺは前に論じた様に選択する。
ＰＳＡを選択した後、それは包装から取出される。包装は水蒸気をＰＳＡと接触させないようにしたバリア包装である。しかし、包装は多様な容器の内、いずれの１つであってもよい。次に、看護人はＰＳＡを接着性組織修復インプラントに成形する。この成形は、手で行っても、機械的に行っても、またはインプラントを成形するかなり多くある公知の手法を用いてもよい。ＰＳＡは修復部位に適合する寸法にほぼ室温において手で成形される。好ましくは、ＰＳＡは、充填すべき空洞／空隙の正確な寸法に成形され、軟結合組織の修復の場合には修復部位の寸法に成形される。その後、接着組成物を生物学的物質に接着させ得る方法で、生物学的材料の修復の実現に十分な時間、ＰＳＡを修復部位に接触させる。看護人は、湿性であることが多い損傷組織に成形ＰＳＡ組成物を圧接する。ＰＳＡ組成物が接着特性を有するので、成形ＰＳＡ組成物は、結合組織を修復するのに十分な時間、骨または軟骨のいずれかにくっつく。
実施例１
感圧接着組成物の接着特性を以下の手順に従って引張試験により測定した。
先ず高温硫酸浴に１０分間浸漬することによりガラススライドを洗浄した。スライドを超純水で完全にリンスした。その後、スライドを温かい水酸化アンモニウム：過酸化水素（体積比で４：１）の浴に一分間浸した。再度、ガラススライドを超純水でリンスし、濾過済窒素で乾燥した。この洗浄ガラススライドは乾燥ガラス基板である。
３重量％のポリ（アミノ酸）の水溶液をナノ級の純水を用いて作成した。この溶液を洗浄ガラススライドの表面上に塗布し（塗布面積は４．８４ｃｍ2）、真空下で３時間乾燥した。機械的試験の前に、すべてのサンプルを室温でデシケータに保存した。
水膨潤ｐＨＥＭＡを第二の試験基板として用いて、湿性組織を模した。ｐＨＥＭＡの膜をｐＨＥＭＡの４重量％メタノール溶液から形成し、洗浄グラススライドの表面上に塗布した（塗布面積は４．８４ｃｍ2）。溶液を窒素ガスで乾燥し、その後３時間真空で乾燥した。
ガラス試験基板の機械的試験をシリーズ４４００インストロンを用いて行った。ポリ（アミノ酸）膜の接着特性をガラス基板上で試験した。ポリ（アミノ酸）膜のスライドを、５ニュートンの力で５分間、洗浄乾燥ガラススライド上に押しつけた。次にインストロンを用いて、２つのグラススライドを表面に対して約９０°の角度に分離させた応力と歪を測定した。分離速度は０．５ｍｍ／分であった。ホモポリマーの試験の結果を表１に示した。
別個の接着試験を水膨潤ｐＨＥＭＡ基板上で行い、湿性組織表面を模した。ガラス上に塗布した上記のｐＨＥＭＡ膜を試験前に３０分間、１００％の湿度のチャンバーに入れた。ポリ（アミノ酸）のスライドを５ニュートンの力で５分間、水膨潤ｐＨＥＭＡ被覆スライド上に押しつけた。次にインストロンを用いて、２つのスライドを表面に対して約９０°の角度に分離させた応力と歪を測定した。分離速度は０．５ｍｍ／分であった。ホモポリマーの試験の結果を表１に示した。
0004176833.tif 000002
驚くべきことに、ｐＧｌｕ（１５３００）、ｐＬｙｓ（２２７００）、およびｐＬｙｓ（４２０００）の様な種々のホモポリマーは、ｐＨＥＭＡ基板にくっつくことが分かった。すべてのホモポリマーがガラス基板に接着することが分かった。
様々な材料の接着強度をホモポリマーおよび／またはホモポリマーの分子量を変えることにより操作できることが判明した。本発明は、上述のアミノ酸に限定されないで、それらのクラスの他のアミノ酸に適用できる。更に、ホモポリマーは、以後に説明するように、コポリマー、ターポリマー、ブロックコポリマー、またはそれらの混合物の様な混合ポリマーで置換えることができる。
実施例２
ガラス基板およびｐＨＥＭＡ基板を調整し、ポリ（アミノ酸）接着剤を実施例１に記載した通り塗布した。ガラス基板およびｐＨＥＭＡ基板を用いて、種々の重量比の様々なモノマーが及ぼす、選択したホモポリマーの接着特性への影響を測定した。試験の結果を表２に示した。
0004176833.tif 000003
上記の量のＬｙｓモノマーを添加すると共に、ガラス基板上のｐＧｌｕ（１０００および１５３００）の接着が改善されることが分かった。水膨潤ｐＨＥＭＡ基板上で、Ｌｙｓモノマーに対するｐＧｌｕの比が高いほど接着に有利であった。Ｇｌｕモノマーの量が減少すると共に、ガラス基板上のｐＬｙｓ（２２７００および４２０００）の接着は増加した。最後に、Ｇｌｕモノマーの添加は水膨潤ｐＨＥＭＡ基板へのｐＬｙｓ（４２０００）の接着を改善した。
これらの結果は上記の例に限定するものでなく、様々な材料種への特定の接着強度がどのように達成できるかを実証するものである。本発明のＰＳＡは、用いるアミノ酸ホモポリマーの種類またはホモポリマーの分子量により調整して、様々な結合組織に必要な接着特性を生じさせることができる。ホモポリマーは、コポリマー、ターポリマー、ブロックコポリマー、またはそれらの混合物の様な混合ポリマーで置換えることができる。
実施例３
ガラス基板およびｐＨＥＭＡ基板を調整し、ポリ（アミノ酸）接着剤を実施例１に記載した通り塗布した。ガラス基板およびｐＨＥＭＡ基板を用いて、ホモポリマーの種々の重量比および配合物が及ぼす、選択したポリマー配合物の接着特性への影響を測定した。試験の結果を表３に示した。
0004176833.tif 000004
ｐＧｌｎのｐＧｌｕ（１５３００）とのポリマーブレンドが、ガラス基板および水膨潤ｐＨＥＭＡ基板上双方における接着強度および接着歪においてｐＧｌｎホモポリマー（表１参照）に比して注目に値する改善を示すことが見出された。サンプルｐＧｌｎ：ｐＧｌｕ（１５３００）［１：２］は、最も好ましい接着剤の１つであった。．．．も最も好ましい接着剤に入るものであった。ｐＧｌｎとｐＬｙｓ（４２０００）はそれ自体、ガラス基板に対して優れた接着を示したが、それらの配合物は更に優れた接着剤であった。
アミノ酸ホモポリマーの配合物は最も好ましい接着剤を生成した。これは、本発明で用いるのに適したアミノ酸ポリマー配合物の多数の有用な組合せの内の数少ない例であった。配合物は、２種以上のアミノ酸ポリマーに応用してもよく、必要に応じてモノマーを配合して、目的とする基板への接着特性に適合させてもよい。ホモポリマーは、コポリマー、ターポリマー、ブロックコポリマーまたはそれらの混合物の様な混合アミノ酸ポリマーで置換えてもよい。
本発明を特定の好ましい実施の形態に関して詳細に説明してきたが、以下の請求の範囲に記載し、定義された本発明の範囲および精神において変形例および修正例が存在する。